(57)【特許請求の範囲】
【請求項１】
燃焼排気流のセラミックフィルタを提供するためにセラミック体の表面積を増加させる方法であって、
アルミン酸塩が針状ムライトでない、出発の多孔性アルミン酸塩含有セラミック体を提供する工程と、
気体フッ素含有化合物、または、出発の多孔性アルミン酸塩含有セラミック体がシリコンを含有しないならば、シリコン原子およびフッ素原子の気体ソースと、出発の多孔性アルミン酸塩含有セラミック体の孔とを７００〜１２００℃の温度で接触させて、多孔性アルミン酸塩含有セラミック体の孔の表面の少なくとも一部上でフルオロトパーズを形成する工程と、次いで
１０００〜１５００℃の温度までセラミック体を加熱して、フルオロトパーズをセラミック体の孔の表面へ付加された針状ムライトウィスカーへ転換する工程と
を含む、方法。
【請求項２】
前記アルミン酸塩が、チタン酸アルミニウム、非針状ムライト、コーディエライトおよびアルカリアルミノケイ酸塩から選択される、請求項１に記載の方法。
【請求項３】
前記出発のセラミック体が３０％〜８５％の多孔率を有する、請求項１または２に記載の方法。
【請求項４】
前記孔のサイズが、水銀ポロシメータによって測定されたとき、５〜５０ミクロンである、請求項１〜３のいずれか一項に記載の方法。
【請求項５】
前記気体フッ素含有化合物が、１つまたは複数のＳｉＦ４、ＡｌＦ３、ＨＦ、Ｎａ２ＳｉＦ６、ＮａＦ、ＮＨ４Ｆ、メチレンジフルオリド、トリフルオロメタン、テトラフルオロメタン、１，１，１，２，２−ペンタフルオロエタン、１，１，１，２−テトラフルオロエタン、１，１，２−トリフルオロエタン、１，１，１−トリフルオロエタン、１，１−ジフルオロエタン、１，１，１，２，３，３，３−ヘプタフルオロプロパン、１，１，２，２，３，３−ヘキサフルオロプロパン、１，１，１，３，３，３−ヘキサフルオロエタン、１，１，２，２，３−ペンタフルオロペンタン、１，１，１，４，４，４−ヘキサフルオロブタンおよび１，１，１，３，３−ペンタフルオロブタンである、請求項１〜４のいずれか一項に記載の方法。
【請求項６】
前記出発のセラミック体が、軸方向に延長する多孔性壁との交差によって画成される１つまたは複数の軸方向に延長するセルを有するハニカムである、請求項１〜５のいずれか一項に記載の方法。
【請求項７】
前記セラミック体の製品の表面積が出発のセラミック体のものの１．５〜１０倍まで増加される、請求項１〜６のいずれか一項に記載の方法。
【請求項８】
前記セラミック体の表面上に金属を堆積させる工程を、工程ｂ）の後にさらに含む、請求項１〜７のいずれか一項に記載の方法。
【発明の詳細な説明】
【技術分野】
【０００１】
本発明は高表面積の多孔質セラミックスを作製する方法に関する。
【背景技術】
【０００２】
多孔質セラミックスはフィルター材料および触媒担体としてますます使用されている。セラミックは通常、他のタイプの多孔質材料（有機ポリマー等）よりもはるかに熱的および化学的に安定的であり、したがって、多くの高温環境および／または腐食環境における使用のための選択肢の材料である。例えば、セラミックフィルターは燃焼排気流からの粒子状物質の除去に広く使用される。車両排気フィルターおよび特にディーゼル微粒子フィルターはかかる適用の例である。触媒コンバーターは、多くの場合１つまたは複数の触媒を積載するセラミックフィルターを含む。
【０００３】
これらの適用において使用されるセラミック材料の中には、アルミナ、様々なアルミノケイ酸塩（針状ムライト等）、コーディエライトおよびチアライト、アルカリアルミノケイ酸塩（いわゆる「ジオポリマー」を含む）、チタン酸アルミニウム、炭化ケイ素がある。針状ムライト体はユニークな微細構造を有する。体は、それらの交点でともに結合される高度に伸長した「ウィスカー」から構成される。針状ムライト体の孔は非常に相互に連結し、複雑な幾何学的配置を有する。他のセラミック材料はこの高度に針状の構造を欠損する。それらはその代りに非常に滑らかな孔壁によって特徴づけられるより多くの画成された孔構造を有する傾向がある。
【０００４】
より滑らかな孔壁がフィルターを通して通過する気体流に対してより少ない摩擦抗力を生成するので、セラミック体を介する圧力低下が懸念される時、滑らかな孔壁を有することは有益であり得る。これに反して、滑らかな孔を有するセラミック体は多くの場合低表面積を有する。高表面積は、触媒反応が起こり得る利用可能な多くの触媒部位を導くことができるので、例えばセラミック体が担体として使用される時、高表面積を有することは非常に重要であり得る。滑らかな有孔体に関する別の問題は、適用されたコーティングおよび／または触媒材料が時には孔表面に良好に接着しない傾向のあるということである。これらの理由のために、時には多孔性セラミック体の表面積を増加させることが所望される。
【０００５】
これをする１つのやり方は、高表面積材料により滑らかな孔をコーティングする試みである。これはコーティング材（コロイド状アルミナ等）の適用によってまたは孔の表面上のナノワイヤーの成長を介して行うことができる。しかしながら、これらのプロセスはより大きな部分への適用については実際的ではなく、適用される材料は一様に適用することが難しく、適用される材料は、多くの場合滑らかな孔表面への低接着に起因して容易に離脱する。
【発明の概要】
【課題を解決するための手段】
【０００６】
本発明は、出発の多孔性アルミン酸塩含有セラミック体の表面積を増加させるプロセスであって、
（ａ）気体フッ素含有化合物、または、出発の多孔性アルミン酸塩含有セラミック体がシリコンを含有しないならば、シリコン原子およびフッ素原子の気体ソースと、出発の多孔性アルミン酸塩含有セラミック体の孔を７００〜１２００℃の温度で接触させて、多孔性アルミン酸塩含有セラミック体の孔の表面の少なくとも一部上でフルオロトパーズを形成する工程と、次いで
（ｂ）１０００〜１５００℃の温度までセラミック体を加熱して、フルオロトパーズをセラミック体の孔の表面へ付加された針状ムライトウィスカーへ転換する工程と
を含むプロセスである。
【０００７】
意外にも、たとえ出発体が粒子の単純な蓄積ではなく、むしろ画成された孔構造を有する塊でも、体の孔中に針状ムライトウィスカーを形成するように出発体は反応する。さらに意外にも、出発体の孔構造および全体寸法は、針状ムライトウィスカーの生産に起因して、体の表面の粗度（孔の内面を含む）が有意に増加されるという例外を除いて、本質的に保持される。針状ムライトウィスカーはセラミック構造の残りへ結合され、そのため、確実にそれへ付加され、孔表面からの容易に分離されるようにはならない。したがってこのプロセスは出発のセラミック体の表面積を増加させる効果的な方法である。針状ムライトウィスカーは出発のセラミック体の孔構造の全体にわたって非常に一様に形成される。
【０００８】
したがって、本発明は、アルミン酸塩が針状ムライトでなく、孔の少なくともいくつかの内部表面へ結合する針状ムライト結晶を有する、多孔性アルミン酸塩含有セラミック体でもある。
本出願はまた、以下の態様の発明を提供する。
[１]  出発の多孔性アルミニウム含有セラミック体の表面積を増加させる方法であって、
（ａ）気体フッ素含有化合物、または、出発の多孔性アルミン酸塩含有セラミック体がシリコンを含有しないならば、シリコン原子およびフッ素原子の気体ソースと、出発の多孔性アルミン酸塩含有セラミック体の孔を７００〜１２００℃の温度で接触させて、多孔性アルミン酸塩含有セラミック体の孔の表面の少なくとも一部上でフルオロトパーズを形成する工程と、次いで
（ｂ）１０００〜１５００℃の温度までセラミック体を加熱して、フルオロトパーズをセラミック体の孔の表面へ付加された針状ムライトウィスカーへ転換する工程と
を含む方法。
[２]  前記アルミン酸塩が、アルミナ、チタン酸アルミニウム、非針状ムライト、コーディエライトおよびアルカリアルミノケイ酸塩から選択される、[１]に記載の方法。
[３]  前記出発のセラミック体が、孔の存在以外は、理論密度の少なくとも９０％まで好ましくは緻密化される、[１]または[２]のいずれか一項に記載の方法。
[４]  前記出発のセラミック体が約３０％〜８５％の多孔率を有する、[１]〜[３]のいずれか一項に記載の方法。
[５]  前記孔のサイズが、水銀ポロシメータによって測定されたとき、５〜５０ミクロンである、[１]〜[４]のいずれか一項に記載の方法。
[６]  前記フッ素含有化合物が、１つまたは複数のＳｉＦ４、ＡｌＦ３、ＨＦ、Ｎａ２ＳｉＦ６、ＮａＦ、ＮＨ４Ｆ、メチレンジフルオリド、トリフルオロメタン、テトラフルオロメタン、１，１，１，２，２−ペンタフルオロエタン、１，１，１，２−テトラフルオロエタン、１，１，２−トリフルオロエタン、１，１，１−トリフルオロエタン、１，１−ジフルオロエタン、１，１，１，２，３，３，３−ヘプタフルオロプロパン、１，１，２，２，３，３−ヘキサフルオロプロパン、１，１，１，３，３，３−ヘキサフルオロエタン、１，１，２，２，３−ペンタフルオロペンタン、１，１，１，４，４，４−ヘキサフルオロブタンおよび１，１，１，３，３−ペンタフルオロブタンである、[１]〜[５]のいずれか一項に記載の方法。
[７]  前記出発のセラミック体が、軸方向に延長する多孔性壁との交差によって画成される１つまたは複数の軸方向に延長するセルを有するハニカムである、[１]〜[６]のいずれか一項に記載の方法。
[８]  前記セラミック体の製品の表面積が出発のセラミック体のものの１．５〜１０倍まで増加される、[１]〜[７]のいずれか一項に記載の方法。
[９]  前記セラミック体の表面上に金属を堆積させる工程を、工程ｂ）の後にさらに含む、[１]〜[８]のいずれか一項に記載の方法。
[１０]  アルミン酸塩が針状ムライトでなく、セラミック体が孔の少なくともいくつかの内部表面へ結合する針状ムライト結晶を有する、多孔性アルミン酸塩含有セラミック体。
[１１]  前記アルミン酸塩が、アルミナ、チタン酸アルミニウム、非針状ムライト、コーディエライトおよびアルカリアルミノケイ酸塩から選択される、[１０]に記載のセラミック体。
[１２]  前記出発のセラミック体が、孔の存在以外は、理論密度の少なくとも９０％まで緻密化される、[１０]または[１１]のいずれか一項に記載のセラミック体。
[１３]  約３０％〜８５％の多孔率を有する、[１０]〜[１２]のいずれか一項に記載のセラミック体。
[１４]  前記孔のサイズが、水銀ポロシメータによって測定されたとき、５〜５０ミクロンである、[１０]〜[１３]のいずれか一項に記載のセラミック体。
[１５]  軸方向に延長する多孔性壁との交差によって画成される１つまたは複数の軸方向に延長するセルを有するハニカムである、[１０]〜[１４]のいずれか一項に記載のセラミック体。
【図面の簡単な説明】
【０００９】
【図１Ａ】図１Ａは先行技術のα−アルミナフォームの顕微鏡写真図である。
【図１Ｂ】図１Ｂは、本発明に従う孔表面上への針状ムライト結晶の導入後の、図１Ａのα−アルミナフォームの顕微鏡写真図である。
【図１Ｃ】図１Ｃは、本発明に従う孔表面上への針状ムライト結晶の導入後の、図１Ａのα−アルミナフォームのより高倍率の顕微鏡写真図である。
【図２Ａ】図２Ａは先行技術のアルカリアルミノケイ酸塩フォームの顕微鏡写真図である。
【図２Ｂ】図２Ｂは、本発明に従う孔表面上への針状ムライト結晶の導入後の、図２Ａのアルカリアルミノケイ酸塩フォームの顕微鏡写真図である。
【図３】図３は、本発明に従う孔表面上への針状ムライト結晶の導入後の、アルミナチタン酸塩ハニカムの顕微鏡写真図である。
【図４】図４は、本発明に従う孔表面上への針状ムライト結晶の導入後の、コーディエライトハニカムの顕微鏡写真図である。
【発明を実施するための形態】
【００１０】
出発のセラミック体は多孔性であり、アルミン酸塩含有セラミック材料を含有する。「アルミン酸塩」によって、セラミック材料が酸素へ結合されたアルミニウムを含有することが単純に意味される。セラミック材料は他の金属または非金属の原子を含有することができる。出発のセラミック体として有用なアルミン酸塩含有セラミックの例には、例えば、アルミナ；チタン酸アルミニウム；ならびに様々なアルミノケイ酸塩（非針状ムライト等）、コーディエライト、アルカリアルミノケイ酸塩（いわゆる「ジオポリマー」材料を含む）および同種のものが含まれる。セラミック体は、例えば別のセラミックまたは金属であり得る別の材料とセラミック材料の複合物であり得る別の材料とセラミック材料の複合物（金属をインフィルトレーションしたセラミックの事例でのように）であり得る。セラミック体は、孔の存在以外は、理論密度の少なくとも９０％、より好ましくは少なくとも９５％まで好ましくは緻密化される。
【００１１】
出発のセラミック体は画成された孔を有する肉眼的塊であり、すなわち体は微細な微粒子の形態ではなく、むしろ１つまたは複数のより大きな一体型の塊の形態であり、各々は典型的には塊で１０グラム以上である。それらの一体型の塊の各々は１０キログラムまでまたはそれ以上であり得る。
【００１２】
出発のセラミック体は一般的に約３０％〜８５％の多孔率を有するだろう。好ましくは、出発のセラミック体は少なくとも約４０％、より好ましくは少なくとも約４５％、さらにより好ましくは少なくとも約５０％、および最も好ましくは少なくとも約５５％〜好ましくは多くとも約８０％、より好ましくは多くとも約７５％、および最も好ましくは多くとも約７０％の多孔率を有する。多孔率は浸漬法によって決定される。孔サイズは、例えば１〜１００ミクロン（μｍ）、好ましくは５〜５０ミクロン、より典型的には約１０〜５０ミクロンまたは１０〜３０ミクロンであり得る。「孔サイズ」は、本発明の目的のために、水銀ポロシメータ（環状横断面の円筒状の孔を推測する）によって測定されるような見掛け体積の平均孔径として表現される。
【００１３】
いくつかの実施形態における出発のセラミック体は、軸方向に延長する多孔性壁との交差によって画成された１つまたは複数の軸方向に延長するセルを有するハニカムの形態をとることができる。壁およびかかるハニカム点の交差は、セルの数に加えて、それらの横断面のサイズおよび寸法を定義する。多くの濾過または触媒作用の適用のための典型的なハニカムは、２０〜３００セル／平方インチ（約３〜４６セル／平方センチメートル）の横断面積（軸方向に対して横切る）を含有するだろう。より大きいかまたはより小さな壁厚が使用されるかもしれないが、壁厚は典型的には０．０２５〜１０ｍｍ、好ましくは０．０５〜１ｍｍである。かかるハニカムは単一体（すなわち、単一ピースにおいて形成された）であり得るか、または個別に製造され、次いで通常セラミックセメントを使用してともに集合されて個別ピースをともに接着させる、より小さなハニカム構造のアセンブリーであり得る。
【００１４】
出発のセラミック体は、気体フッ素含有化合物、または出発の多孔性アルミン酸塩含有セラミック体がシリコンを含有しないならば、シリコン原子およびフッ素原子の気体ソースと、接触される。「気体」によって、化合物が、この接触工程の間に存在する温度および圧力の条件下で気体の形態をしていることが意味される。
【００１５】
好適なフッ素含有化合物の例には、ＳｉＦ４、ＡｌＦ３、ＨＦ、Ｎａ２ＳｉＦ６、ＮａＦ、ＮＨ４Ｆ、メチレンジフルオリド、トリフルオロメタン、テトラフルオロメタン、１，１，１，２，２−ペンタフルオロエタン、１，１，１，２−テトラフルオロエタン、１，１，２−トリフルオロエタン、１，１，１−トリフルオロエタン、１，１−ジフルオロエタン、１，１，１，２，３，３，３−ヘプタフルオロプロパン、１，１，２，２，３，３−ヘキサフルオロプロパン、１，１，１，３，３，３−ヘキサフルオロエタン、１，１，２，２，３−ペンタフルオロペンタン、１，１，１，４，４，４−ヘキサフルオロブタンおよび１，１，１，３，３−ペンタフルオロブタンが含まれる。
【００１６】
出発のセラミック体がシリコン原子を欠損するならば、それはシリコン原子およびフッ素原子の気体ソースと接触される。単一化合物（ＳｉＦ４またはＮａ２ＳｉＦ６等）はシリコン原子およびフッ素原子の両方を提供することができる。少なくとも１つの気体シリコーン含有化合物および少なくとも１つの気体フッ素含有化合物の混合物を使用することも可能である。
【００１７】
出発のセラミック体がシリコン原子を含有している時でさえ、ＳｉＦ４は好ましいフッ素含有化合物である。
【００１８】
出発体は、７００〜１２００℃の温度でフッ素含有化合物またはシリコン原子およびフッ素原子の気体ソースと接触される。ある程度まで、この工程の間に起こるフルオロトパーズを形成する反応は、後続するフルオロトパーズの分解と競合して針状ムライトを形成する。しかしながら、フルオロトパーズを形成する反応は、１０００℃まで、好ましくは９００℃まで、より好ましくは８００℃までのより低い温度で優勢である。これらのより低い温度で第１の工程を実行して、針状ムライト形成反応からフルオロトパーズ形成反応を良好に分離することが通常好ましい。より低い温度では、フルオロトパーズ形成がフルオロトパーズを針状ムライトへ転換する分解反応とは個別に起こることが可能になる。最初に素地体を少なくとも５００℃の温度を達成するまで真空または不活性雰囲気（窒素または貴ガス等）下で加熱すること、ならびに、その後はフッ素含有化合物を導入することおよびフルオロトパーズ形成工程のために所望される温度が達成されるまでセラミック体を加熱し続けることによって、この接触工程を実行することが典型的には好ましい。
【００１９】
フルオロトパーズ形成反応の間のプロセス気体は、フッ素含有化合物（または場合に応じてシリコン原子およびフッ素原子のソース）を１００％まで含有することができるが、反応性ガス化合物（複数可）の重量で８０〜９９％、特に８５〜９５％含有する混合物（残りは不活性ガスである）を使用することも可能である。不活性ガスは、例えば出発物質中に含有される不純物からまたはフルオロトパーズ形成反応もしくは針状ムライト形成反応から形成される様々な気体副産物であり得る。
【００２０】
プロセス気体のフローはフルオロトパーズ形成工程の間に出発のセラミック体を介して確立することができる。これは、プロセス気体が孔構造を介して透過し、孔の内部表面と接触することを可能にする。
【００２１】
この第１の反応段階の全体にわたって、フッ素含有化合物（または場合に応じてシリコン原子およびフッ素原子のソース（複数可））の分圧を所望されるレベルに合わせるかもしくは維持することができ、および／または反応の経過の間の変動を可能にできる。気体反応性化合物（複数可）の分圧に関する制御は、反応率に関するある程度の制御を可能にする。気体反応性化合物（複数可）の典型的な分圧は、４００〜１０００ｔｏｒｒ（５３．２〜１３３．３ｋＰａ）、特に４００〜７５０ｔｏｒｒ（５３．２〜９９．７ｋＰａ）である。反応の経過の間に分圧を変動することは可能である。
【００２２】
この第１の接触工程の間に、フルオロトパーズはセラミック体の露出した表面上（孔の表面を含む、プロセス気体が孔構造を介して透過する程度まで）に形成される。フッ素含有化合物（および存在するならばシリコン原子のソース）は気体であるので、特にプロセス気体を体を通して流れさせる時、それらは容易に孔構造を介して透過し、内部孔の表面でさえ反応することができる。結果として、フルオロトパーズ形成が典型的には体の孔構造の全体にわたって起こる。
【００２３】
プロセス気体が緻密化されたセラミック材料の中へ容易に浸透することができないので、フルオロトパーズ形成はセラミック材料の露出した表面（孔の壁に沿うものも含む）でほとんどもっぱら起こると考えられる。
【００２４】
次いで、セラミック体を非酸化雰囲気において１０００〜１５００℃の温度まで加熱して、フルオロトパーズをセラミック体の孔の表面に付加された針状ムライトウィスカーへ転換する。これらのより高い温度で、この工程がフッ素含有気体ならびに／またはシリコン原子およびフッ素原子の気体ソース（複数可）の存在下において実行される時でさえ、針状ムライトを形成するフルオロトパーズ分解反応は大幅に優勢である。したがって、この工程の間の雰囲気はかかる化合物（複数可）を含むことができる。フッ素含有化合物またはシリコン原子およびフッ素原子のソースの分圧は、場合に応じて、有利には７５５ｔｏｒｒ（１００ｋＰａ）を超えず、０ｔｏｒｒを含む任意のより低い値であり得る。フッ素含有化合物もしくはシリコン原子およびフッ素原子のソース（複数可）のどれも含有しないか、または２５０ｔｏｒｒ（３３．２ｋＰａ）以下、好ましくは５０〜２５０ｔｏｒｒ（６．７〜３３．２ｋＰａ）もしくは５０〜１５０ｔｏｒｒ（６．７〜２０ｋＰａ）である化合物（複数可）の分圧のいずれかの雰囲気中で、この第２の工程を行なうことが好ましい。
【００２５】
フルオロトパーズが分解して針状ムライトを形成するにつれて、フルオロトパーズは四フッ化ケイ素気体を放出する。このプロセスは吸熱性である。フルオロトパーズ分解工程の間の温度は、好ましくは少なくとも１０５０℃または少なくとも１１００℃であり、好ましくは１３００℃以下または１２００℃以下である。フルオロトパーズ分解が完了するまで、体はその温度で保持されるべきである。体がもはや四フッ化ケイ素を放出しない時に分解反応は完了する。
【００２６】
フルオロトパーズが分解するにつれて、針状ムライト結晶は形成される。これらの針状ムライト結晶は、第１の反応段階においてフルオロトパーズが形成されたセラミック体のすべての表面（出発体の孔の内面を含む）上に形成される。針状ムライトに典型的なように、針状ムライト結晶は伸長され；ムライト結晶のアスペクト比は典型的には少なくとも５、より好ましくは少なくとも１０である。結晶は、１〜５０ミクロン、好ましくは１〜２０ミクロンの平均直径を有することができる。これらの結晶は、一般的にセラミック体の孔の中へ孔表面から外側に延長する。結晶の長さは、約２００ミクロンまで、より典型的には１０〜１５０ミクロンであり得る。
【００２７】
生じたセラミック体から残存するフッ素を除去することが必要または所望されるだろう。これは、ある期間少なくとも１２００℃（１２００〜１４６０℃等）の温度まで複合物を加熱することによって都合よく遂行される。この加熱工程は、ある程度の水を含有する雰囲気（湿り空気、またはある程度の量の湿気を含有する他の不活性雰囲気等）の存在下において好ましくは実行される。雰囲気中に必要な水の量は一般的に多くなく、周囲湿度は通常十分である。
【００２８】
プロセスから得られたセラミック体は、表面積／単位塊の増加ならびに多孔率および／または孔サイズの多くともわずかな減少以外は、全体寸法、壁厚、セルサイズおよび他の寸法の面の点では、出発のセラミック体のものに密接に一致する。表面積は、出発のセラミック体のものの１０倍程度に増加させることができる。より典型的には、出発のセラミック体のものの１．５〜１０倍または出発体のものの１．５〜５倍に表面積を増加させることができる。形成された針状ムライト結晶の添加された重量は、プロセスから得られた体が出発体のものの１．０１〜１．５、好ましくは１．０１〜１．２５倍の重さであるように、もとの体の重量の１〜５０％、好ましくは１〜２５％であり得る。
【００２９】
本発明に従って作製された体は、多様な濾過適用におよび／または様々なタイプの機能材料のための担体として有用であり、その触媒は特に興味深いものである。
【００３０】
体は微粒子フィルター、特に発電装置（可動型または固定型の）排気ガスから微粒子物質を除去するためのものとして使用することができる。このタイプの特異的な適用は、内燃エンジン、特にディーゼルエンジンのためのすすフィルターである。
【００３１】
機能材料は様々な方法を使用して、体に適用することができる。機能材料は有機または無機であり得る。これらの多くが所望される触媒特性を有するか、吸着剤として機能するか、または他のいくつかの必要機能を実行するので、無機機能材料（金属および金属酸化物等）は特に興味深いものである。体上に金属または金属酸化物を導入する１つの方法は、体に金属の塩または酸の溶液を含浸させること、および次いで加熱またはそうでなければ溶媒を除去し、必要であるならばか焼しまたはそうでなければ塩または酸を分解して、所望される金属または金属酸化物を形成することによる。
【００３２】
したがって、例えばアルミナコーティングまたは別の金属酸化物のコーティングは、触媒または吸着材が堆積することができるより高い表面積を提供するために、多くの場合適用される。アルミナは体にコロイド状アルミナを含浸させ、続いて乾燥させること、典型的には含浸させた体を介して気体を通過することによって、堆積させることができる。所望される量のアルミナを堆積させるのに必要なときに、この手順は反復することができる。他のセラミックコーティング（チタニア等）は類似した様式で適用することができる。本発明の利点は、内部孔表面（および生じた高表面積）上の針状ムライトウィスカーの存在に起因して、金属および他の触媒は、多くの場合中間体コーティング（アルミナ等）を最初に適用する必要性なしに、体上に直接堆積されて、内部孔表面を粗くすることができる。
【００３３】
体を可溶性金属の塩（例えば硝酸白金、塩化金、硝酸ロジウム、テトラアミン硝酸パラジウム、ギ酸バリウム等）に含浸させ、続いて乾燥および好ましくはか焼することによって、金属（バリウム、白金、パラジウム、銀、金および同種のもの等）を体上に堆積させることができる。発電装置排気流のための触媒コンバーター（特に車両のための）は、その様式で体から調製することができる。金属を体上に堆積させて、微粒子（すす、ＮＯｘ化合物、一酸化炭素および車両エンジンから等の発電装置排気からの炭化水素等）を同時に除去することができるフィルターを形成することができる。
【００３４】
多孔性セラミック体上に様々な無機材料を堆積させるための好適な方法は例えばＵＳ２００５／０１１３２４９およびＷＯ０１／０４５８２８中で記載される。これらのプロセスは本発明の体に関して一般的に有用である。
【００３５】
以下の実施例は本発明を図示するために提供されるが、その範囲を限定することは意図しない。すべての容およびパーセンテージは特別の指示の無い限り重量である。
【実施例】
【００３６】
実施例１
滑らかな高密度壁および約９０体積％の多孔率を有する商業的に入手可能なα−アルミナフォームは、ＳｉＦ４雰囲気（ＳｉＦ４分圧４００ｔｏｒｒ）下で約８００℃の温度まで８時間加熱される。次いで温度を１１５０℃まで２時間増加させて、フォームの外部および内部の孔表面上に針状ムライト結晶を形成させる。出発のフォームの表面積は０．０６ｍ２／ｇである。記載された処理後に、フォームの表面積は０．２ｍ２／ｇまたは初期値の約３５０％に増加する。
【００３７】
図１Ａは滑らかで高密度の壁を示す出発のアルミナフォームの顕微鏡写真図である。図１Ｂおよび１Ｃは処理されたフォームの顕微鏡写真図である。針状ムライトのとがったクラスターが孔壁上に成長したことが観察される。針状ムライト結晶の平均長は５０〜１５０ミクロンの範囲中である。
【００３８】
実施例２
アルカリアルミノケイ酸塩フォームは、ＳｉＯ２、Ａｌ２Ｏ３およびＮａ２Ｏの混合物を１１００℃でか焼することによって作製される。このフォームは図２Ａ中で示されるように滑らかな高密度壁を有する。このフォームを実施例１中で記載される一般的様式で処理して、孔表面上に針状ムライト結晶を生産する。図２Ｂは処理されたフォームの顕微鏡写真図である。図２Ｂ中で理解することができるように、孔表面は非常に粗くなり、それらの表面積は有意に増加される。
【００３９】
実施例３
ウレタンフォームを前駆体スラリー中で浸漬し、乾燥し、１０００℃でか焼して、アルミナフォームを形成する。ウレタンフォームは、か焼工程の間に燃焼される。アルミナフォームを実施例１中で記載されるものと同じ一般的様式で処理する。内部孔表面は長さおよそ５０ミクロンの針状ムライト結晶によりカバーされるようになる。
【００４０】
実施例４
多孔性セル壁を有するチタン酸アルミニウムハニカムを実施例１中で記載されるものと同じ一般的様式で処理する。針状ムライト結晶はセル壁の表面上に形成される。ＳｉＦ４へのより長期の露光に際して、針状ムライト結晶は壁中で孔内でも形成される。図３は処理されたチタン酸時間アルミニウムハニカムの顕微鏡写真図であり、壁表面上の針状ムライト結晶の存在を示す。
【００４１】
実施例５
多孔性セル壁を有するコーディエライトハニカムを１，１，１，２−テトラフルオロエタン気体と１０００℃で５時間、および次いで１１００℃で２時間反応させて、針状ムライト結晶を生産する。この処理の結果として、コーディエライトのおよそ１０％は針状ムライトに転換され、それはセル壁上およびセル壁の孔中に結晶を形成する。針状ムライト結晶は長さ２０〜３０ミクロンである。図４は、処理されたハニカムの表面の一部の顕微鏡写真図で、針状ムライト結晶の存在を示す。
【図１Ａ】
0006404716.tif 000002
【図１Ｂ】
0006404716.tif 000003
【図１Ｃ】
0006404716.tif 000004
【図２Ａ】
0006404716.tif 000005
【図２Ｂ】
0006404716.tif 000006
【図３】
0006404716.tif 000007
【図４】
0006404716.tif 000008